(57)【要約】【課題】剥離シートを剥がす際に粘着剤層が凝集破壊又は泣き別れを起こすことなく、かつ適度な粘着力を保持したノンキャリアタック紙を提供すること。【解決手段】剥離シート間に粘着剤層を有するノンキャリアタック紙において、前記粘着剤層が、テルペン系タッキファイヤー、及び、ポリエチレン樹脂を含有する。好ましくは、前記ポリエチレン樹脂が、エチレン−アクリル酸共重合物金属塩を含有する。【選択図】なし【特許請求の範囲】
【請求項１】
剥離シート間に粘着剤層を有するノンキャリアタック紙であって、
前記粘着剤層が、テルペン系タッキファイヤー、及び、ポリエチレン樹脂を含有することを特徴とするノンキャリアタック紙。
【請求項２】
前記ポリエチレン樹脂が、エチレン−アクリル酸共重合物金属塩である請求項１記載のノンキャリアタック紙。
【発明の詳細な説明】
【技術分野】
【０００１】
本発明は、剥離シート間に粘着剤層を有し、芯材を含まないノンキャリアタック紙に関する。
【背景技術】
【０００２】
従来から両面粘着テープは物体間の面接着用として広く使用されている。なかでも特許文献１に記載されているような不織布等の薄い基材を芯材として両面に粘着剤層を持つものは適度な粘着力を持ち、一般的である。しかし、このような両面粘着テープでは、アルバムへの写真貼り付けや、雑誌等を切り抜いてスクラップブックへ貼り付ける際の貼り付けミスが致命的である。剥すことは困難であり、重ね貼りや貼り付け時のシワ入りによりテープが厚くなり、見栄えが悪いだけでなく、テープの厚みにより写真等に型が入る可能性もある。
【０００３】
一方、特許文献２に記載されているような芯材がなく剥離シート間に粘着剤層を持つ、いわゆるノンキャリアタック紙は、芯材のあるテープと比較して厚みがないため、重ね貼りしても厚みが小さい。また、シワが発生しにくく、仮にシワ状になった場合でも粘着剤の流動性により厚みが均一化されるため、写真等に型が入ることはない。
【０００４】
しかしながら、ノンキャリアタック紙では粘着剤層の被膜強度が低いため、一方の剥離シートを剥す際に粘着剤層が双方の剥離紙に分離して付着する、いわゆる泣き別れや、粘着剤層の凝集破壊が発生しやすいという問題があった。粘着剤層に硬化剤を添加すると被膜強度を高めることができるものの、逆に粘着力が低下するという問題があった。
【特許文献１】特開平５−３３１４３７号公報
【特許文献２】特開平１１−２０９７１０号公報
【発明の開示】
【発明が解決しようとする課題】
【０００５】
本発明は、上記現状に鑑み、剥離シートを剥がす際に粘着剤層が凝集破壊又は泣き別れを起こすことなく、かつ適度な粘着力を保持したノンキャリアタック紙を提供することを課題とする。
【課題を解決するための手段】
【０００６】
本発明者らは、上記課題を解決すべく鋭意検討した結果、ノンキャリアタック紙の粘着剤層において、タッキファイヤー（粘着付与剤）としてテルペン系タッキファイヤーを使用し、かつポリエチレン樹脂を配合することによって上記の課題を解決できることを見出し、本発明を完成するに至った。
【０００７】
すなわち本発明のノンキャリアタック紙は、剥離シート間に粘着剤層を有するものであり、前記粘着剤層が、テルペン系タッキファイヤー、及び、ポリエチレン樹脂を含有することを特徴とするものである。
本発明においては、前記ポリエチレン樹脂が、エチレン−アクリル酸共重合物金属塩であることが好ましい。
【発明の効果】
【０００８】
本発明のノンキャリアタック紙は、剥離シートを剥がす際に粘着剤層が凝集破壊や泣き別れを起こすことなく、かつ適度な粘着力を保持している。
【発明を実施するための最良の形態】
【０００９】
本発明のノンキャリアタック紙における粘着剤層を形成する粘着剤は、粘着主剤、及び、タッキファイヤー（粘着付与剤）を含む。
【００１０】
粘着主剤としては特に限定されないが、例えば、アクリル系、エポキシ系、ウレタン系、ポリエチレン系、ポリエステル系等が挙げられるが、なかでもアクリル系ポリマーからなるものが好ましい。当該アクリル系ポリマーを構成するモノマーとしては特に限定されないが、例えば、メチルアクリレート、エチルアクリレート、ｎ−ブチルアクリレート、メチルメタクリレート、イソブチルアクリレート、ｔ−ブチルアクリレート、ｎ−オクチルアクリレート、イソオクチルアクリレート、２−エチルヘキシルアクリレート、イソノニルアクリレート、エチルメタクリレート、ｎ−ブチルアクリレート、イソブチルメタクリレート、２−エチルヘキシルメタクリレート等のアクリル酸アルキルエステル、メタクリル酸アルキルエステル（アルキル基としては例えば炭素数１〜２０のもの）；２−ヒドロキシエチルアクリレート、２−ヒドロキシプロピルアクリレート、４−ヒドロキシブチルアクリレート、２−ヒドロキシエチルメタクリレート、２−ヒドロキシプロピルメタクリレート、４−ヒドロキシブチルメタクリレート等のアクリル酸ヒドロキシアルキルエステル、メタクリル酸ヒドロキシアルキルエステル（ヒドロキシアルキル基としては例えば炭素数１〜２０のもの）；アクリル酸、メタクリル酸、マレイン酸、フマル酸、イタコン酸等の不飽和脂肪族カルボン酸；酢酸ビニル；これらの組み合わせ等が挙げられる。これらのモノマーを、重合開始剤の存在下、通常の方法で溶液重合、塊状重合、乳化重合、懸濁重合等により重合することによって上記アクリル系ポリマーを製造する。
【００１１】
本発明ではタッキファイヤーとして、テルペン系タッキファイヤー、すなわちテルペン樹脂を使用する。当該タッキファイヤーの使用によって、粘着物性が適切に調整され、さらには後述するポリエチレン樹脂と粘着主剤との相溶性を高めることができる。なお、本発明の効果を阻害しない範囲において他のタッキファイヤーを適宜使用してもよい。
【００１２】
上記テルペン系タッキファイヤーの含有量としては特に限定されないが、例えば、粘着剤全量中１〜２０重量％とすればよく、好ましくは３〜１０重量％である。含有量が少なすぎるとポリエチレン樹脂の分散性が悪く粘着剤層の被膜強度が得られにくい傾向があり、逆に多すぎると粘着力が低下し、ポリエチレン樹脂とのバランスが悪く被膜強度が低下する傾向がある。
【００１３】
粘着主剤とタッキファイヤーとの混合方法については、粘着主剤を製造する重合を行う前に添加する方法、当該重合が完了した後に添加する方法、及び、それらを組み合わせた方法のいずれでもよい。
【００１４】
上記粘着主剤の分子量としては特に限定されないが、例えば、５０〜１００万とすればよく、好ましくは７０〜８０万程度である。なお本明細書において、分子量とは重量平均分子量（Ｍｗ）であり、ゲルパーミエーションクロマトグラフィー（ＧＰＣ法）により測定した、ポリスチレン換算の値とする。
【００１５】
本発明における粘着剤層は、上記粘着剤のほか、ポリエチレン樹脂を含有する。この成分はドライヤー乾燥工程において粘着剤層の粘着力を下げることなくベトツキ感を下げ、凝集破壊や泣き別れを抑止することができ、芯材としての機能を発揮し得るものである。本発明において、ポリエチレン樹脂としては、溶液中に分散されている液体ポリエチレン樹脂が好ましく、なかでも好ましくはエマルジョンタイプである。
【００１６】
ポリエチレン樹脂の配合量としては特に限定されないが、粘着剤１００重量部に対して、例えば１〜３０重量部とすればよく、好ましくは５〜１５重量部である。含有量が少なすぎると、芯材としての効果が小さく、被膜強度も得られにくい傾向がある。逆に多すぎると、粘着剤とのバランスが悪く被膜強度が低下し、粘着力も低下する傾向がある。なお、本明細書においての重量部とは、有効成分での値である。
【００１７】
ポリエチレン樹脂は粘着剤中で分散していることになるが、そのために、ポリエチレン樹脂はエチレン−アクリル酸共重合物金属塩であることが好ましい。上記金属としては、ナトリウム、カリウム、リチウム等の１価の金属が特に好ましい。２価以上の多価金属では、粘着成分との反応が強いため、粘着性が低下する場合がある。
【００１８】
本発明における粘着剤層には、適宜、硬化剤、消泡剤、酸化防止剤、着色剤、帯電防止剤等を配合することができる。また、本発明の粘着剤は、ＪＩＳ  Ｐ  ０２３７に準じたポリエチレン板に対する粘着力として１４００ｇ／２５ｍｍ以上を示すものが好ましく、１６００ｇ／２５ｍｍ以上を示すものがより好ましい。これによって、被着体に対する浮き剥がれのない粘着性を得ることができる。また、ＪＩＳ  Ｐ  ０２３７に準じたボールタックとして７以下を示すものが好ましく、６以下を示すものがより好ましい。これによって、ベトツキ感のない粘着剤層を得ることができる。
【００１９】
剥離シートとしては特に限定されないが、ポリエチレン、ポリプロピレン、エチレン−酢酸ビニル共重合体、エチレン−ビニルアルコール共重合体、ポリエチレンテレフタレート等の合成樹脂フィルム、ゴムシート、紙、布、不織布、ネット、発泡シート、金属箔、又はこれらのラミネート体等からなる適当な薄葉体を用いることができる。剥離シートの表面には、粘着層からの剥離性を高めるため、必要に応じてシリコーン処理、長鎖アルキル処理、フッ素処理等の剥離処理を施すことが好ましい。剥離シートの剥離性は、剥離処理に用いる薬剤の種類及び／又はその塗工量等を調節することにより制御することができる。
【００２０】
本発明においてノンキャリアタック紙が「剥離シート間に粘着剤層を有する」とは、粘着剤層を２枚の剥離シートで挟み込んでいる場合のほか、例えば市販の両面粘着テープのように、両面剥離処理された１枚の剥離シートに粘着剤層を塗工し、これをロール状に巻き取っている場合も含む。
【００２１】
上記粘着剤層を２枚の剥離シートで挟み込んでいる場合に使用する２枚の剥離シートは、相対的に重剥離シートと軽剥離シートとすることが好ましい。これによって、軽剥離シートを剥がしたとき、粘着剤層が泣き別れや凝集破壊をすることなく重剥離シートに粘着剤層が付着した状態となり、被着体への転写が容易になる。
【００２２】
本発明のノンキャリアタック紙は、粘着剤及びポリエチレン樹脂を混合し、これに適切な溶媒を加えて適当な粘度に調整した後、例えば、ロールコーター、エアナイフコーター、バーコーター、コンマコーター、ブレードコーター等によって剥離シート上に塗工・乾燥して粘着剤層を形成した後、別の剥離シートと貼合するか、又は、両面剥離シート上に粘着剤層を形成し、ロール状に巻き取ることによって製造される。上記塗工にあたっては、乾燥後の粘着剤層の厚みが１０〜３０μｍとなるようにするのが好ましい。
【実施例】
【００２３】
以下に実施例を掲げて本発明をさらに詳細に説明するが、本発明はこれら実施例に限定されるものではない。
【００２４】
実施例１〜９、比較例１〜６及び参考例
表１記載の量（重量％）のテルペン系タッキファイヤー（ヤスハラケミカル社製、商品名：ＹＳレジンＰＸ−１１５０）、酢酸ビニル２重量％、メタクリル酸メチル３重量％、２−エチルヘキシルアクリレート３５重量％、及び、ブチルアクリレート残部（合計で１００重量％となる量）を混合し、重合することによって、分子量７０万の粘着剤を調製した。
【００２５】
得られた粘着剤１００重量部に対して、エチレン−アクリル酸共重合物ナトリウム塩であるポリエチレン樹脂（住友精化社製、商品名：ザイクセン）を表１記載の重量部数添加し、溶媒を加えて固形分５０％の粘着剤溶液とした。
市販の軽剥離タイプの剥離シート（エリエールテクセル社製、品番：ＴＹＲ）に上記粘着剤溶液を、乾燥後の塗工厚が２０μｍとなるよう塗工し、１００℃にて１分間乾燥処理し、乾燥後の厚さが２０μｍの粘着剤層を有するシートを得た。このシートと、市販の重剥離タイプの剥離シート（シノムラ化学社製、品番：ＣＦＲ）とを貼り合わせ、常温で１週間エージングし、ノンキャリアタック紙を得た。
【００２６】
比較例１及び２ではテルペン系タッキファイヤーの代わりに、それぞれ、ロジン系タッキファイヤー（荒川化学社製、商品名：スーパーエステルＥ−６５０）又はスチレン系タッキファイヤー（三井石油化学社製、商品名：ＦＴＲ６１００）を使用したこと以外は実施例１と同様にした。比較例３及び４では、それぞれテルペン系タッキファイヤー又はポリエチレン樹脂を使用しなかったこと以外は実施例１と同様にした。比較例５及び６ではポリエチレン樹脂の代わりにエポキシ系硬化剤（ナガセ化成工業社製、商品名：デナコールＥＸ−８１０）を表１記載の量で使用したこと以外は実施例１と同様にした。参考例では市販の不織布を芯材とした両面粘着テープを使用した。
【００２７】
評価方法
得られた各ノンキャリアタック紙、又は、両面粘着テープについて、下記方法に従って評価を行った。結果を表１に示す。
（１）粘着力
ＪＩＳ  Ｚ  ０２３７  に準じたポリエチレン板に対する粘着力を測定した（単位：ｇ／２５ｍｍ）。
【００２８】
（２）ボールタック
ＪＩＳ  Ｚ  ０２３７  に準じて測定した（単位：Ｎｏ）。
【００２９】
（３）粘着性
各ノンキャリアタック紙又は両面粘着テープを用いて写真をアルバムに貼り付け、軽く曲げてみてアルバムからの写真の浮きについて評価した。
◎：粘着面はしっかりと全面貼り付いていた。
〇：端部で僅かに浮きがあるものの、問題ないレベルであった。
×：写真の半分程度浮いているものも見られた。
【００３０】
（４）ベトツキ感
各ノンキャリアタック紙又は両面粘着テープの粘着剤層表面と、通常のタック紙（エリエールテクセル社製、一般強粘タック紙）の粘着剤層表面を、指先で指圧をかけて触り、通常のタック紙との対比で２０名によってベトツキ感を評価した。
◎：８０％以上の人がベトツキ感はないと評価した。
〇：約半数の人がベトツキ感はないと評価した。
×：ほとんどの人が同等またはベトツキ感があると評価した。
【００３１】
（５）凝集破壊（泣き別れ）
各ノンキャリアタック紙を１０ｃｍ×１０ｃｍに断裁後、軽剥離シートを剥がし、目視で粘着剤層を評価した。
◎：軽剥離シートに粘着剤の付着はなく、きれいに重剥離シート側へ残った。
〇：断裁部で軽剥離側に粘着剤が糸引く部分もあったが、ほぼきれいに重剥離シート側へ残った。
△：断裁部周辺で軽剥離シート側へ持っていかれた。
×：断裁部以外でも部分的に軽剥離シートへ粘着剤が持っていかれた。
【００３２】
（６）重ね貼り適性
被着体間に貼った各ノンキャリアタック紙又は両面粘着テープの粘着剤層について重ね貼りやシワ入りによる状況を評価した。
〇：シワ、重ね貼りがあっても粘着剤層の厚みについて変動は少なく、被着体への影響も見られなかった。
×：シワ入りの重なり部分や重ね貼り部分で粘着剤層が厚く、被着体に型入りが発生した。
【００３３】
【表１】
2008115322.tif 000002
【００３４】
実施例１〜９では粘着性が良好でありながら、ベトツキ感が少なく、剥離シートを剥がす際に凝集破壊や泣き別れもほとんど見られなかった。しかしながら、テルペン系タッキファイヤー以外のタッキファイヤーを使用した比較例１及び２、並びに、テルペン系タッキファイヤー又はポリエチレン樹脂を配合しなかった比較例３及び４ではベトツキ感があり、凝集破壊や泣き別れが発生した。ポリエチレン樹脂ではなく硬化剤を配合した比較例５及び６では、その配合量を変化させても、粘着性と凝集破壊双方の点を満足する結果は得られなかった。